НИЗКОМОЛЕКУЛЯРНЫЕ, СОДЕРЖАЩИЕ ФОСФОР ПОЛИАКРИЛОВЫЕ КИСЛОТЫ И ИХ ПРИМЕНЕНИЕ В КАЧЕСТВЕ ИНГИБИТОРОВ ОТЛОЖЕНИЙ В ВОДОПРОВОДЯЩИХ СИСТЕМАХ

1. Водный раствор полимеров акриловой кислоты со средним молекулярным весом от 1000 до 4000 г/моль, получаемый полимеризацией в воде в качестве растворителя акриловой кислоты в приточном режиме с пероксодисульфатом в качестве стартера и в присутствии гипофосфита, причем
(i) берут воду и, в случае необходимости, один или несколько этиленно-ненасыщенных сомономеров,
(ii) непрерывно добавляют акриловую кислоту в кислой, не нейтрализованной форме, в случае необходимости, один или несколько этиленно-ненасыщенных сомономеров, водный раствор пероксодисульфата и водный раствор гипофосфита, и
(iii) после окончания притока акриловой кислоты к водному раствору добавляют основание,
при этом содержание сомономеров не превышает 30 вес.%, в пересчете на общее содержание мономеров.
2. Водный раствор по п.1, отличающийся тем, что максимально 16% фосфора имеется в форме связанных на конце полимерной цепи фосфинатных и/или фосфонатных групп.
3. Водный раствор по п.1, отличающийся тем, что средний молекулярный вес полимеров акриловой кислоты составляет от 1000 до 4000 г/моль.
w
n
4. Водный раствор по п.1, отличающийся тем, что индекс полидисперсности полимеров акриловой кислоты M/M≤2,5.
5. Водный раствор по п.1 с общим содержанием органически и в случае необходимости неорганически связанного фосфора, причем
(a) первая часть фосфора имеется в форме связанных в полимерной цепи фосфинатных групп,
(b) вторая часть фосфора имеется в форме связанных на конце полимерной цепи фосфинатных и/или фосфонатных групп,
(c) в случае необходимости третья часть фосфора имеется в форме растворенных неорганических солей фосфора, отличающийся тем, что по меньшей мере 70% общего содержания фосфора имеется в форме связанных в полимерной цепи полимеров акриловой кислоты фосфинатных групп.
6. Водный раствор по п.1, отличающийся тем, что полимеры акриловой кислоты представляют собой гомополимеры акриловой кислоты.
7. Водный раствор по одному из пп.1-6, отличающийся тем, что полимеры акриловой кислоты представляют собой сополимеры акриловой кислоты, которые содержат до 30 вес.%, в пересчете на все этиленно-ненасыщенные мономеры, в полимеризированных этиленно-ненасыщенных сомономерах, выбранных из группы, включающей метакриловую кислоту, ангидрид малеиновой кислоты, винилсульфокислоту, аллилсульфокислоту и 2-акриламидо-2-метилпропансульфокислоту.
8. Полимеры акриловой кислоты, получаемые из водного раствора по одному из пп.1-7.
9. Способ получения водных растворов по одному из пп.1-7 полимеризацией в воде в качестве растворителя акриловой кислоты в приточном режиме с пероксодисульфатом в качестве стартера и в присутствии гипофосфита в качестве регулятора, при котором берут воду и в случае необходимости один или несколько этиленно-ненасыщенных сомономеров и непрерывно добавляют акриловую кислоту в кислой, не нейтрализованной форме, в случае необходимости один или несколько этиленно-ненасыщенных сомономеров, водный раствор пероксодисульфата и водный раствор гипофосфита и после окончания притока акриловой кислоты к водному раствору добавляют основание, причем содержание сомономеров в пересчете на общее содержание мономеров не превышает 30 вес.%.
10. Способ по п.9, отличающийся тем, что полимеризацию проводят в атмосфере инертного газа.
11. Применение водного раствора по одному из пп.1-7 и полимеров акриловой кислоты по п.8 в качестве ингибиторов отложений в водопроводящих системах.
12. Применение по п.11 для ингибирования отложений сульфата кальция.
13. Применение по п.11 или 12 в установках по обессоливанию морской воды, в охладительных водных системах и системах питательной воды для котлов.